(57)【特許請求の範囲】
【請求項１】
重量％で、０．０１〜０．０５％Ｃ、０．１〜０．５％Ｓｉ、０．１〜０．５％Ｍｎ、０．００１〜０．０１％Ｂ、２３．５〜２５．０％Ｃｒ、０．７〜１．３％Ｎｂ、２．０〜３．２％Ｔｉ、１．２〜２．２％Ａｌ、４５〜５０％Ｎｉ、０．３〜１．０％Ｃｕ、０．５〜１．５％Ｍｏ、１．０〜２．０％Ｗを含有し、かつ前記Ｔｉの含有量と前記Ａｌの含有量との総和が、重量％で３．９％以下であり、残部がＦｅおよび不可避不純物からなるニッケル基合金製ウエストゲートバルブであって、前記ウエストゲートバルブの表面硬さがロックウェルのＢスケールで８４．６ＨＲＢ以下であることを特徴とするニッケル基合金製ウエストゲートバルブ。
【発明の詳細な説明】
【技術分野】
【０００１】
本発明は、エンジン内に搭載されるニッケル基合金製のバルブ部品に関する。  
【背景技術】
【０００２】
近年、自動車の燃費向上の進展には目覚しいものがあり、例えば自動車エンジンを従来よりも一回り小型化かつ軽量化し、不足する出力はターボチャージャーを組み合わせることで、その不足分の出力を補う省燃費ターボが主流になりつつある。更に、高出力が追求される為、より耐熱性の高いバルブ部品が求められている。
【０００３】
そのようなエンジン部品に用いられる材料として、例えば特許文献１では重量％で０．０１〜０．１％Ｃ、０〜０．５％Ｓｉ、０〜０．５％Ｍｎ、２３％を超えて２５％以下のＣｒ、０．５〜１．５％Ｎｂ、２．０〜３．０％Ｔｉ、１．０〜２．０％Ａｌ、４５％を超えて５０％以下のＮｉ、０．１〜１．２％Ｃｕ、０．３〜２．０％Ｗ等から構成されるニッケル基合金が開示されている。当該ニッケル基合金は、９００℃における高温引張強度に優れていること、および８００℃での長時間時効処理後でも高硬度が得られることから弁用耐熱合金として有用であることが説明されている。
【０００４】
また、特許文献２には、重量％で４０〜４９％Ｎｉ、１．２〜１．８％Ａｌ、２．０〜３．０％Ｔｉ、０．９〜７．８％Ｎｂ、１％以下のＭｏ等から構成されるニッケル基合金が開示されている。当該ニッケル基合金は、耐食性および耐摩耗性に優れていることから    ディーゼルエンジン部品（特に排気バルブ部品）として有用であることが説明されている。
【先行技術文献】
【特許文献】
【０００５】
【特許文献１】特開平４−１９１３４４号公報
【特許文献２】特表２００４−５１２４２８号公報
【発明の概要】
【発明が解決しようとする課題】
【０００６】
しかし、上述したように自動車エンジンの小型化、軽量化に伴い、エンジンの排気ガス温度が９００〜１０００℃近傍に達する場合もあり、特許文献１および２に記載のニッケル基合金製のバルブ部品では高温強度や高温クリープ特性が不足するという問題があった。
【０００７】
また、特許文献１および２に記載のニッケル基合金は溶体化処理後の表面硬さが所定値を超えると、当該ニッケル基合金を用いてバルブ部品を製造する場合には加工性（特にカシメ加工性）が劣るという問題もあった。
【０００８】
そこで、本発明においては優れた耐熱性と加工性を兼ね備えるニッケル基合金製のバルブ部品を提供することを課題とする。
【課題を解決するための手段】
【０００９】
前述した課題を解決するために、本発明者は鋭意研究した結果、ニッケル基合金に一定量のＭｏを添加すること、ＴｉとＡｌの含有量を一定量以下とすることおよびニッケル基合金製バルブ部品（ウエストゲートバルブ）の表面硬さを一定値以下とすることでウエストゲートバルブを製造する際の加工性と要求される耐熱性が両立できることを見出した。すなわち、本発明に係るウエストゲートバルブは、重量％で、０．０１〜０．０５％Ｃ、０．１〜０．５％Ｓｉ、０．１〜０．５％Ｍｎ、０．００１〜０．０１％Ｂ、２３．５〜２５．０％Ｃｒ、０．７〜１．３％Ｎｂ、２．０〜３．２％Ｔｉ、１．２〜２．２％Ａｌ、４５〜５０％Ｎｉ、０．３〜１．０％Ｃｕ、０．５〜１．５％Ｍｏ、１．０〜２．０％Ｗを含有し、かつ前記Ｔｉの含有量と前記Ａｌの含有量との総和が、重量％で３．９％以下であり、残部がＦｅおよび不可避不純物からなるニッケル基合金製ウエストゲートバルブであって、ウエストゲートバルブの表面硬さがロックウェルのＢスケールで８４．６ＨＲＢ以下となるニッケル基合金製のウエストゲートバルブとした。
【発明の効果】
【００１１】
本発明に係るニッケル基合金製のウエストゲートバルブは、優れた耐熱性と加工性を兼ね備えるという効果を奏する。また、優れた高温クリープ特性も有することができる。したがって、本発明に係るニッケル基合金製ウエストゲートバルブは９００℃〜１０００℃の高温雰囲気下に長時間耐え得ることができる。
【図面の簡単な説明】
【００１２】
【図１】本発明の実施の形態の一例であるバルブ部品１の模式図である。
【図２】カシメ加工時におけるバルブ部品１、リング状部品２、取付板３の位置関係を示す模式図である。
【図３】バルブ部品１とリング状部品２および取付板３とのカシメ加工が完了したバルブ部品成形体４の状態を示す模式図である。
【発明を実施するための形態】
【００１３】
本発明の実施の形態の一例について説明する。本発明に係る自動車用バルブ部品を構成するニッケル基合金の成分範囲を限定した理由について、以下に詳しく説明する。
【００１４】
Ｃ（炭素）の含有量は、０．０１〜０．０５重量％とする。Ｃは、Ｔｉ、Ｎｂ及びＣｒと結合して炭化物を形成し、高温強度を改善する。このような効果を得るためには、少なくとも、０.０１重量％以上の添加が必要である。しかし、過剰に添加すると、ＭＣ炭化物を多量に生成して、熱間加工性を低下させるため、上限を０．０５重量％とした。
【００１５】
Ｓｉ（ケイ素）の含有量は、０．１〜０．５重量％とする。Ｓｉは、脱酸元素として添加される。また、適量の添加は耐酸化性を改善する。しかし、過剰に添加すると延性の低下をきたすため、上限を０．５重量％とした。
【００１６】
Ｍｎ（マンガン）の含有量は、０．１〜０．５重量％とする。ＭｎもＳｉと同様に脱酸元素として添加されるが、過剰に添加すると高温強度の低下をきたすため、上限を０．５重量％とした。
【００１７】
Ｂ（ホウ素）の含有量は、０．００１〜０．０１重量％とする。Ｂは、結晶粒界を強化してクリープ強度を高めるほか、熱間加工性を改善する効果を持つ。このため、０.００１重量％以上の添加が必要である。しかし、過剰に添加すると結晶粒界に低融点化合物を生成して熱間加工性を害するため、上限を０.０１重量％とした。
【００１８】
Ｃｒ（クロム）の含有量は、２３．５〜２５．０重量％とする。Ｃｒは、耐酸化性および耐食性を向上するのに不可欠な元素である。また、ある程度添加した場合は、針状組織が成長して耐クリープ特性の向上が認められる。しかし、過剰添加した場合、針状組織が粗大化して性能劣化を招くため、２３．５〜２５．０重量％とした。
【００１９】
Ｎｂ（ニオブ）の含有量は、０．７〜１．３重量％とする。Ｎｂは、Ｎｉと結合してＮｉ３Ｎｂの金属間化合物γ’’相を析出し、高温強度を向上する。また、Ｃと結合して炭化物ＮｂＣを生成し、高温硬さおよび強度の向上に寄与する。ただし、過剰添加すると材料を脆化させるので、０．７〜１．３重量％とした。
【００２０】
Ｔｉ（チタン）の含有量は、２．０〜３．２重量％とする。Ｔｉは、Ｎｉと結合してＮｉ３Ｔｉの金属間化合物γ’相を形成し、オーステナイト相を強化する。Ｔｉを増量すれば強化相であるγ相の量は増加し、高温強度は向上する。しかし、過剰に添加すると、脆化相の析出をまねいてしまい、素材の熱間成形性を阻害するので、その添加範囲を２．０〜３．２重量％に限定した。
【００２１】
Ａｌ（アルミニウム）の含有量は、１．２〜２．２重量％とする。Ａｌは、Ｎｉと結合してＮｉ３Ａｌの金属間化合物γ’相を形成し、オーステナイト相を強化する重要な元素である。Ａｌを増量すれば強化相であるγ‘相の量は増加し、高温強度は向上する。しかし、過剰に添加すると、強化相が不安定となり脆化相の析出をまねく。このため、素材の熱間成形性を阻害するので、その添加範囲を１．２〜２．２重量％に限定した。
【００２２】
Ｎｉ（ニッケル）の含有量は、４５〜５０重量％とする。Ｎｉは、マトリックスであるオーステナイト基地を形成するため不可欠である。また、析出強化相であるγ’相を形成し、高温強度を向上させる。強化元素を固溶させるため、ある程度の量が必要であり、添加量の下限は４５重量％以上とした。ただし、過剰添加した場合、合金のコスト上昇を招き、また耐硫化腐食性が悪化するので、上限を５０重量％とした。
【００２３】
Ｃｕ（銅）の含有量は、０．３〜１．０重量％とする。Ｃｕは、硫化物系腐食の改善を目的として添加する。過剰添加した場合は熱間脆化を生じるため、その含有量を０．３〜１．０重量％に限定した。
【００２４】
Ｍｏ（モリブデン）の含有量は、０．５〜１．５重量％とする。Ｍｏは、熱間強度を達成する析出強化相が固溶する温度範囲において、固溶強化により高温強度および高温クリープ特性を向上させる元素である。０．５重量％未満の含有量では高温強度および高温クリープ特性を向上させる効果が発現せず、１．５重量％を超える含有量では熱間加工性に有害となるために含有量を限定した。
【００２５】
Ｗ（タングステン）の含有量は、１．０〜２．０重量％とする。Ｗは、熱間強度を達成する析出強化相が固溶する温度範囲において、固溶強化により高温強度および高温クリープ特性を向上させる元素である。１．０重量％未満の含有量では高温強度および高温クリープ特性を向上させる効果が発現せず、２．０重量％を超える含有量では熱間加工性に有害となるために含有量の上限を限定した。
【００２６】
次に、本発明に係るウエストゲートバルブの表面硬さを規定した理由について説明する。ウエストゲートバルブを製造する過程にてカシメ加工を含む場合、ウエストゲートバルブと相手材との加工性を高めるために事前に溶体化処理を行う。しかし、溶体化処理後におけるウエストゲートバルブの表面硬さが一定値を越えた場合、カシメ加工を行った際に素材が均一に変形せず、割れなどが発生する。そこで、本発明のウエストゲートバルブは、製造する過程でカシメ加工を行うため、後述するように問題なくカシメ加工が行えるウエストゲートバルブの条件および後述する機械加工特性を考慮して、溶体化処理した後の表面硬さをロックウェルのＢスケールで８４．６ＨＲＢ以下と規定した。
【実施例１】
【００２７】
本発明に係るニッケル基合金製のウエストゲートバルブ素材（以下、本発明材という）、参考材および従来のニッケル基合金製のウエストゲートバルブ素材（以下、従来材という）を用いて、自動車用ウエストゲートバルブ（以下、バルブ部品という）の形状に鍛造した後、バルブ部品表面を所定形状に切削する機械加工試験を行ったので、その試験結果について説明する。本試験は、本発明材、参考材および従来材を各４０個（ｎ＝４０）ずつ準備した上で、所定の形状に切削加工を行い、使用した超硬製チップの異常の有無や使用個数を確認した。本実施例の機械加工試験に用いた本発明材、参考材および従来材の化学組成を表１に、本発明品、参考品および従来品の機械加工の試験結果を表２に示す。なお、ここでは本発明材および参考材を用いて製造したバルブ部品をそれぞれ本発明品および参考品とし、従来材を用いて製造したバルブ部品を従来品というものとする。
【００２８】
【表１】
0006044997.tif 000002
【００２９】
【表２】
0006044997.tif 000003
【００３０】
機械加工試験を行った結果、超硬製チップの異常の有無については、表２に示すように本発明品および参考品を各４０個ずつ切削加工行ったが、チップに割れや亀裂等の異常は確認されなかった。同様に、従来品もチップに割れや亀裂等の異常は確認されなかった。次に、本発明品、参考品および従来品各４０個の切削加工を完了するまでに使用したチップ個数については、本発明品および従来品がチップ交換を行うことなく、使用したチップ個数は１個であり、参考品は途中でチップ交換を行い、使用したチップ個数は２個であった。
【実施例２】
【００３１】
次に、実施例１で機械加工を行ったバルブ部品を１０３５℃で１時間の溶体化処理を行い、その表面硬さ（単位：ＨＲＢ）を測定した後、これらのバルブ部品を用いて、カシメ加工試験を行った。本試験は、図１〜図３に示すようにバルブ部品（ウェストゲートバルブ）１を静置した状態（図１）で、リング状部品２および取付板３を上方から差し込んで、所定の圧力でバルブ部品１を加圧する（図２）ことにより、リング状部品２および取付板３をバルブ部品１に固定することでバルブ部品成形体４が完成する（図３）。本発明品、参考品および従来品の溶体化処理後の表面硬さ（単位：ＨＲＢ）とカシメ加工試験の結果を表３に示す。
【００３２】
【表３】
0006044997.tif 000004
【００３３】
１０３５℃で１時間の溶体化処理を行った後の表面硬さは、表３に示すように本発明品は８２．４〜８４．６ＨＲＢ、参考品は９６．１〜９８．５ＨＲＢであった。これに対して、従来品は７７．５〜８３．５ＨＲＢであった。従って、本発明品については、優れたカシメ加工特性を有すると共に、優れた機械加工特性をも兼ね備えていることがわかった。
【００３４】
また、本試験を行った結果、表３に示すように本発明品および参考品は試料全てが問題なくカシメ加工を行うことができた。同様に、従来品を用いてカシメ加工を行った結果も全てカシメ加工できた。なお、カシメ加工に供した試料数は本発明品参考品および従来品共に各２５個（ｎ＝２５）であり、その中から各５個の試料を抽出して、硬度測定を行った。
【実施例３】
【００３５】
次に、実施例２にてカシメ加工を行った試料を用いて、本発明品、参考品および従来品と相手部品（リング状部品）との密着強度を測定するために引張試験を行った。本試験では、カシメ加工を行ったバルブ部品成形体を用いてバルブ部品とリング状部品とを引張試験機上で別個に固定させた状態で、各部品を引き離す方向に力を負荷して、各部品が分離した時の引張強度（単位：ｋＮ）を測定した。
【００３６】
【表４】
0006044997.tif 000005
【００３７】
本試験を行った結果、表４に示すように本発明品の引張強度は１５〜２３ｋＮの範囲、参考品の引張強度は１２〜２３ｋＮの範囲であった。これに対して、従来品の引張強度は、１８〜２２ｋＮであった。以上の各試験結果より、本発明のニッケル基合金製ウエストゲートバルブは、参考品や従来品と同等の優れた耐熱性とカシメ加工性を有し、かつ一旦カシメ加工されたバルブ部品は強固な密着性を備えることがわかった。
【符号の説明】
【００３８】
１  バルブ部品（ウェストゲートバルブ）
【図１】
0006044997.tif 000006
【図２】
0006044997.tif 000007
【図３】
0006044997.tif 000008